(57)【特許請求の範囲】
【請求項１】
細長い部材を引回し、かつ保護するための織物スリーブであって、
スリーブの中心軸と平行に延びる対向縁を有する細長い壁を備え、前記壁は、前記中心軸と平行に延びる経糸および前記経糸を横切って延びる緯糸により織られ、前記経糸は、少なくとも一部が第１のモノフィラメント糸として提供され、前記緯糸は、第２のモノフィラメント糸および第２のマルチフィラメント糸として提供され、前記第２のモノフィラメント糸は、前記第１のモノフィラメント糸よりも大きい直径を有する、織物スリーブ。
【請求項２】
前記第２のモノフィラメント糸は、前記第１のモノフィラメント糸よりも４０パーセント大きい直径を有する、請求項１に記載の織物スリーブ。
【請求項３】
前記経糸は第１のマルチフィラメント糸をさらに含む、請求項１に記載の織物スリーブ。
【請求項４】
前記第１のマルチフィラメント糸は前記対向縁に隣接する縁領域の上に延び、前記第１のモノフィラメント糸は前記縁領域同士の間の中間領域の上に延び、前記縁領域には前記第１のモノフィラメント糸がない、請求項３に記載の織物スリーブ。
【請求項５】
前記中間領域における前記経糸はモノフィラメント糸のみを備える、請求項４に記載の織物スリーブ。
【請求項６】
前記第１のマルチフィラメント糸は、長さが熱収縮する、請求項４に記載の織物スリーブ。
【請求項７】
前記第２のモノフィラメント糸および前記第２のマルチフィラメント緯糸は、前記経糸により二重挿入され、前記中心軸に沿って互いから軸方向に離された、前記第２のモノフィラメント糸および前記第２のマルチフィラメント緯糸の不連続な対を提供する、請求項１に記載の織物スリーブ。
【請求項８】
前記第２のモノフィラメント緯糸は、熱硬化され、壁を前記中心軸のまわりに巻かれた構成に付勢する、請求項１に記載の織物スリーブ。
【請求項９】
細長い部材を引き回し、かつ保護するための織物スリーブであって、
スリーブの中心軸と平行に延びる対向縁を有する細長い壁を備え、前記壁は、前記中心軸と平行に延びる経糸および前記経糸を横切って延びる緯糸により織られ、前記経糸は、第１のモノフィラメント糸および第１のマルチフィラメント糸として提供され、前記緯糸は、第２のモノフィラメント糸および第２のマルチフィラメント糸として提供され、前記第１のマルチフィラメント糸は前記対向縁に隣接する縁領域の上に延び、前記第１のモノフィラメント糸は前記縁領域同士の間の中間領域の上に延び、前記縁領域には前記第１のモノフィラメント糸がなく、前記中間領域には前記第１のマルチフィラメント糸がない、織物スリーブ。
【請求項１０】
前記縁領域における前記経糸はマルチフィラメント糸のみを備え、前記中間領域における前記経糸はモノフィラメント糸のみを備える、請求項９に記載の織物スリーブ。
【請求項１１】
前記第１のマルチフィラメント糸は、長さが熱収縮する、請求項９に記載の織物スリーブ。
【請求項１２】
前記第２のモノフィラメント糸は、前記第１のモノフィラメント糸よりも大きい直径を有する、請求項９に記載の織物スリーブ。
【請求項１３】
前記第２のモノフィラメント糸および前記第２のマルチフィラメント緯糸は、前記経糸により二重挿入され、前記中心軸に沿って互いから軸方向に離された、前記第２のモノフィラメント糸および前記第２のマルチフィラメント緯糸の不連続な対を提供する、請求項９に記載の織物スリーブ。
【請求項１４】
中心軸のまわりに巻付き可能な織物スリーブを構築する方法であって、
第１の直径を有する第１のモノフィラメント糸を提供することと、
第１の直径よりも大きい第２の直径を有する第２のモノフィラメント糸を提供することと、
第２のマルチフィラメント糸を提供することと、
中心軸と平行に延びる経糸を形成する第１のモノフィラメント糸と、経糸を横切って延びる緯糸を形成する第２のモノフィラメントおよび第２のマルチフィラメント糸とにより、中心軸と平行に延びる対向縁を有する、細長い巻付き可能な壁を織ることとを備える、方法。
【請求項１５】
第２のモノフィラメントおよび第２のマルチフィラメント緯糸を第１のモノフィラメント糸により二重挿入して、中心軸に沿って互いから離された、第２のモノフィラメントおよび第２のマルチフィラメント緯糸の不連続な対を提供することをさらに含む、請求項１４に記載の方法。
【請求項１６】
第２のモノフィラメント緯糸を熱硬化して、壁を中心軸のまわりに巻かれた構成に付勢することをさらに含む、請求項１４に記載の方法。
【請求項１７】
第１のマルチフィラメント糸を提供し、対向縁に隣接する縁領域に沿って延びる経糸を形成するように第１のマルチフィラメント糸を織ることをさらに含む、請求項１４に記載の方法。
【請求項１８】
縁領域におけるすべての経糸をマルチフィラメント糸として提供することをさらに含む、請求項１７に記載の方法。
【請求項１９】
縁領域同士の間の中間領域におけるすべての経糸をモノフィラメント糸として提供することをさらに含む、請求項１８に記載の方法。
【請求項２０】
第２のモノフィラメント糸を熱形成して、対向縁を互いに重なり合う関係に付勢することをさらに含む、請求項１４に記載の方法。
【請求項２１】
中心軸のまわりに巻付き可能な織物スリーブを構築する方法であって、
第１のモノフィラメント糸を提供することと、
第１のマルチフィラメント糸を提供することと、
第２のモノフィラメント糸を提供することと、
第２のマルチフィラメント糸を提供することと、
中心軸と平行に延びる経糸を形成する第１のモノフィラメント糸および第１のマルチフィラメント糸と、経糸を横切って延びる緯糸を形成する第２のモノフィラメントおよび第２のマルチフィラメント糸とにより、中心軸と平行に延びる対向縁を有する、細長い巻付き可能な壁を織ることとを備え、第１のマルチフィラメント糸は対向縁に隣接する縁領域の上に延び、第１のモノフィラメント糸は縁領域同士の間の中間領域の上に延び、縁領域には第１のモノフィラメント糸がなく、中間領域には第１のマルチフィラメント糸がない、方法。
【請求項２２】
第１のモノフィラメント糸よりも大きい直径を有する第２のモノフィラメント糸を提供することをさらに含む、請求項２１に記載の方法。
【請求項２３】
第２のモノフィラメント緯糸を熱硬化して、対向縁を互いに重なり合う関係に付勢することをさらに含む、請求項２２に記載の方法。
【請求項２４】
第２のモノフィラメント糸を熱硬化する間、第１のマルチフィラメント糸を収縮させて対向縁を締付けることをさらに含む、請求項２３に記載の方法。
【発明の詳細な説明】
【技術分野】
【０００１】
関連出願との相互参照
本願は、２０１３年３月１５日に出願された米国出願連続番号第１３／８３１，１３６号の利益を主張し、その全文が引用により本明細書中に援用される。
【０００２】
発明の背景
１．技術分野
本発明は概して、細長い部材を保護するための織物スリーブに関し、より特定的には、織られたスリーブに関する。
【背景技術】
【０００３】
２．関連技術
摩耗、流体および熱の影響からワイヤを保護するために、自動車、航空機または航空宇宙機などにおいてワイヤおよびワイヤハーネスを保護スリーブに包むことが知られている。望ましい保護を達成するために、保護スリーブは複数の層を有し、それらの層のうちのいくつかは具体的に、異なるタイプの保護のために設けられていてもよい。たとえば、耐水性を目的として、たとえばプラスチック材のシートである１つの層が設けられていてもよく、耐摩耗性を目的として別の層が設けられていてもよく、熱条件に対する保護を目的として、たとえば不織層であるさらに別の層が設けられていてもよい。残念ながら、上述の多層スリーブは、さまざまな環境条件に対する好適な保護を与え得るが、それらは、典型的には嵩高いことから、増加した空間量を必要とし、比較的重くて限定された柔軟性を示すことから、巻縁に沿ってねじれや開放が生じてしまう。上記の多層スリーブに加えて、他の公知の織られたスリーブ１も、図７に示されるように、角を回って曲げられて概してｕ字形構成にされると、フープ強度およびねじれ問題を示すことから、スリーブ１のキャビティ３に収容された部材２を汚染にさらす可能性がある。これは、スリーブ１が曲げられると、比較的柔軟性のない剛性縁４が互いに離れるように開く結果として可能となる。したがって、先行技術に従って構築された巻付き可能スリーブは、一部の用途において、特に、窮屈な曲がりくねった区域を通る引回しを必要とする用途において、また、たとえば航空機および航空宇宙での用途など、重量制限のある用途においては問題となり得る。
【発明の概要】
【課題を解決するための手段】
【０００４】
発明の概要
発明の一局面は、細長い部材を引き回し、かつ、それが磨耗および汚染などの他の環境条件にさらされることから保護するための、織られたスリーブを提供する。スリーブは、織られたモノフィラメントおよびマルチフィラメント糸から構築された、柔軟性、耐摩耗性の自己巻きする（self-curling）細長い壁を有する。壁は、スリーブの中心軸と平行に延びる対向縁を有する。壁は、中心軸と平行に延びる経糸および経糸を横切って延びる緯糸により織られる。経糸は、少なくとも一部が第１のモノフィラメント糸として提供され、緯糸は、第２のモノフィラメント糸および第２のマルチフィラメント糸として提供される。第２のモノフィラメント糸は、第１のモノフィラメント糸よりも大きい直径を有することにより、熱形成された壁の閉じる力を高める。
【０００５】
発明の別の局面によれば、経糸は、対向縁に隣接する縁領域の上に延びる第１のマルチフィラメント糸をさらに含み、スリーブが角を回って曲げられたときに対向縁が開くのを防ぐことを助け、第１のモノフィラメント糸は縁領域同士の間の中間領域の上に延び、向上した耐摩耗性を与え、縁領域には第１のモノフィラメント糸がないため、スリーブ壁が意図される熱形成された巻付き構成にあり続ける能力を高める。
【０００６】
発明の別の局面によれば、細長い部材を引き回し、かつ、それが磨耗および汚染などの他の環境条件にさらされることから保護するための、織られたスリーブが提供される。スリーブは、スリーブの中心軸と平行に延びる対向縁を有する細長い壁を有する。壁は、中心軸と平行に延びる経糸および経糸を横切って延びる緯糸により織られる。経糸は、第１のモノフィラメント糸および第１のマルチフィラメント糸として提供され、緯糸は、第２のモノフィラメント糸および第２のマルチフィラメント糸として提供される。第１のマルチフィラメント糸は、対向縁に隣接する縁領域の上に延び、スリーブが角を回って曲げられたときに対向縁を意図される重なり合う関係に維持するのを助け、第１のモノフィラメント糸は縁領域同士の間の中間領域の上に延びる。縁領域には第１のモノフィラメント糸がなく、中間領域には第１のマルチフィラメント糸がない。
【０００７】
発明のさらに別の局面によれば、第２のモノフィラメント糸は、第１のモノフィラメント糸よりも大きい直径を有することにより、スリーブ壁の巻き強度を高め、スリーブが角を回って曲げられたときに対向縁を意図される重なり合う関係に維持する。
【０００８】
発明のさらに別の局面によれば、中心軸のまわりに巻付き可能な織物スリーブを構築する方法が提供される。方法は、第１の直径を有する第１のモノフィラメント糸を提供することと、スリーブの巻き強度を高めるために、第１の直径よりも大きい第２の直径を有する第２のモノフィラメント糸を提供することと、第２のマルチフィラメント糸を提供することとを含む。次に、中心軸と平行に延びる経糸を形成する第１のモノフィラメント糸と、経糸を横切って延びる緯糸を形成する第２のモノフィラメントおよび第２のマルチフィラメント糸とにより、中心軸と平行に延びる対向縁を有する、細長い巻付き可能な壁を織る。
【０００９】
発明の別の局面によれば、方法は、第１のマルチフィラメント糸を提供し、対向縁に隣接する縁領域に沿って延びる経糸を形成するように第１のマルチフィラメント糸を織ることをさらに含み、スリーブが角を回って曲げられたときに対向縁を意図される重なり合う関係に維持するのを助ける。
【００１０】
発明のさらに別の局面によれば、中心軸のまわりに巻付き可能な織物スリーブを構築する別の方法が提供される。方法は、第１のモノフィラメント糸を提供することと、第１のマルチフィラメント糸を提供することと、第２のモノフィラメント糸を提供することと、第２のマルチフィラメント糸を提供することとを含む。次に、中心軸と平行に延びる経糸を形成する第１のモノフィラメント糸および第１のマルチフィラメント糸と、経糸を横切って延びる緯糸を形成する第２のモノフィラメントおよび第２のマルチフィラメント糸とにより、中心軸と平行に延びる対向縁を有する、細長い巻付き可能な壁を織る。第１のマルチフィラメント糸は、対向縁に隣接する縁領域の上に延び、スリーブが角を回って曲げられたときに対向縁を意図される重なり合う関係に維持するのを助け、第１のモノフィラメント糸は縁領域同士の間の中間領域の上に延びる。縁領域は第１のモノフィラメント糸がないように形成され、中間領域は第１のマルチフィラメント糸がないように形成される。
【００１１】
発明の別の局面によれば、方法は、第１のモノフィラメント糸よりも大きい直径を有する第２のモノフィラメント糸を提供することを含むことにより、スリーブ壁の巻き強度を高め、スリーブが角を回って曲げられたときに対向縁を意図される重なり合う関係に維持する。
【００１２】
発明に従って構築されるスリーブは、その中に収容する細長い部材に向上した保護を与えるのみならず、製造において経済的でもあり、また、細長い部材のまわりに自己巻きした構成にあり続ける能力が向上する。
【００１３】
これらおよび他の局面、特徴および利点は、以下の現在の好ましい実施形態および最良の形態の詳細な説明、添付の請求項および添付の図面に鑑みて、当業者に容易に明らかになるであろう。
【図面の簡単な説明】
【００１４】
【図１】中に細長い部材を載置して保護する、発明の一局面に従って構築された織られた自己巻付きスリーブの概略斜視図である。
【図２】図１のスリーブの壁の部分拡大図である。
【図３】中に細長い部材を載置して保護する、発明の別の局面に従って構築された織られた自己巻付きスリーブの概略斜視図である。
【図３Ａ】ｕ字形に曲げられた状態で示されている、図３のスリーブの側面図である。
【図４】解かれた状態のスリーブの壁を示す、図３のスリーブの平面図である。
【図５】図４の囲まれた区域５の拡大図である。
【図６】図４の囲まれた区域６の拡大図である。
【図７】ｕ字形に曲げられた状態で示されている、先行技術に従って構築された巻付き可能スリーブの側面図である。
【発明を実施するための形態】
【００１５】
好ましい実施形態の詳細な説明
図面をより詳細に参照して、図１は、発明の一局面に従って構築された、以下スリーブ１０と称される、織られた自己巻付き織物スリーブの概略図を示す。スリーブ１０は、たとえばワイヤまたはワイヤハーネス１４などの細長い部材を引回して、かつ、それが磨耗および汚染、瓦礫などの侵入にさらされることから保護するための、自己巻付きの細長い壁１２を有する。細長い壁１２は、中心の長手方向軸１８と概して平行に延びる対向縁１６，１７を有する。縁１６，１７は、「タバコが巻かれる」ような様式で互いに重なり合う関係に付勢され、スリーブの中心キャビティ２０内の細長い部材１４を完全に囲うことが好ましい。キャビティ２０は、長手方向軸１８の全長に亘って容易にアクセス可能であるため、細長い部材１４はキャビティ２０内へと径方向に容易に配置され、反対に、手入れ中などは、キャビティ２０から容易に取外されることができる。細長い部材１４に磨耗に対する保護を与えるために、壁１２は、モノフィラメント糸として提供される経糸２２およびモノフィラメント糸として提供される緯糸２４により織られる。緯モノフィラメント糸２４は、細長い部材１４に磨耗に対するさらなる向上した保護を与え、また、対向縁１６，１７を互いに重なり合う関係に自己巻きするように付勢する。付勢は、緯モノフィラメント糸２４を熱硬化（heat-setting）して、中心軸１８のまわりに巻く構成にすることにより付与される。緯モノフィラメント糸２４に加えて、壁１２は、マルチフィラメント糸として提供される緯糸２６を有する。マルチフィラメント糸２６は、細長い部材１４に対し、壁１２のさらなる表面区域被覆範囲（surface area coverage）を与え、キャビティ２０への汚染、瓦礫などの侵入を妨げることにより、細長い部材１４に向上した保護を与える。さらに、マルチフィラメント糸２６は、経モノフィラメント２２に摩擦を付与することにより、経モノフィラメント２２を意図される織られたままの定位置に維持し、また、スリーブ１０に、たとえば角を回って引回すために十分な柔軟性を与える。
【００１６】
用途の必要性に依存して、壁１２は、長さおよび直径を含む、任意の好適なサイズを有するように構築することもできる。壁１２が、一般的に外部から力が加えられない自己巻付きした筒状構成にあるとき、縁１６，１７は、好ましくは、少なくとも僅かに互いに重なり合ってキャビティ２０を完全に囲うことにより、キャビティ２０に収容されたワイヤ１４に向上した保護を与える。縁１６，１７は、緯モノフィラメント糸２４により付与される付勢に打ち勝つのに十分な外部から加えられる力の下では、互いから離れるように容易に伸長可能であり、キャビティ２０を少なくとも部分的に開放して露出させる。したがって、ワイヤ１４は、組立中はキャビティ２０へと容易に配置でき、手入れ中はキャビティ２０から容易に取外すことができる。外部から加わる力を解放すると、縁１６，１７は、熱硬化された緯モノフィラメント糸２４により付与される付勢下で、自然な、重なり合っている自己巻付きされた位置に自動的に戻る。
【００１７】
モノフィラメント糸２２，２４は、たとえば、硫化ポリフェニレン（ＰＰＳ）またはポリエチレンテレフタレート（ＰＥＴ）など、任意の好適な熱硬化性（heat-settable）ポリマー材料として提供することができる。１つの例示的なスリーブの実施形態においては、モノフィラメント糸２２，２４は、約０．２２ｍｍの直径を有するＰＥＴとして提供された。壁１２は、約４２ｍｍの幅（壁１２を平らにした状態で、縁１６，１７間に延びる寸法）を有するように形成され、経モノフィラメント２２の端の数は４８であった。緯モノフィラメント糸２４および緯マルチフィラメント糸２６は、インチ当り緯糸数（ＰＰＩ）が１０である状態で二重挿入されたが、約８から１２の間のＰＰＩが実施可能な範囲内であるとみなされる。このようにＰＰＩが低いと、隙間２８が壁１２内に形成される。したがって、モノフィラメントおよびマルチフィラメント緯糸２４，２６は、その間の軸方向に延びる隙間２８により、中心軸１８に沿って互いから軸方向に離された、円周方向に延びるモノフィラメントおよびマルチフィラメント緯糸の不連続な対を提供する。マルチフィラメント糸２６は、約１２５０のデニールを有するように提供された。糸２２，２４，２６は、平織りを用いて織られ、その結果、約０．６ｍｍの壁厚を有するスリーブ１０が得られた。さらに別の例示的なスリーブの実施形態においては、経モノフィラメント２２の端の数は５２であり、すべての他の撚り係数（yarn factors）は同じままであった。これらの撚り係数は、当業者により、発明の精神および範囲内で、経糸２２を純粋にモノフィラメントとして、かつ緯糸２４，２６をモノフィラメントとマルチフィラメントとの組合せとして維持しつつ、寸法および数を変更可能であることが認識されるべきである。
【００１８】
経糸２２が純粋にモノフィラメントとして提供されると、スリーブアセンブリ１０の耐摩耗性が向上する。さらに、緯糸２４の一部がモノフィラメントとして提供されると、磨耗に対するさらなる保護が提供される。さらに、緯糸２６の一部がマルチフィラメントとして提供されると、壁１２に、細長い部材１４に対するさらなる表面区域被覆範囲が与えられることにより、キャビティ２０を汚染の侵入からさらに保護し、さらに、マルチフィラメントは、外部磨耗力下であっても、経モノフィラメント２２を意図する場所に維持するように作用する。
【００１９】
図３は、発明の別の局面に従って構築された、以下スリーブ１１０と称される、織られた自己巻付き織物スリーブを示す。１００番台になった、上記で用いたのと同一の参照番号が同様の特徴を示す。
【００２０】
スリーブ１１０は、熱形成され、かつ、第１のモノフィラメント糸１２２′および第１のマルチフィラメント糸１２２″として提供される経糸１２２と、第２のモノフィラメント糸１２４′および第２のマルチフィラメント糸１２６として提供される緯糸１２４とで織られる、自己巻付き壁１１２を有する。上述のように、第２の緯モノフィラメント糸１２４′は、細長い部材１１４に磨耗に対するさらなる向上した保護を与え、また、スリーブ１１０の中心軸１１８のまわりに巻かれた構成に熱硬化されると、壁の対向縁１１６，１１７を互いに重なり合う関係に自己巻きするように付勢する。第２のマルチフィラメント糸１２６は、さらなる表面区域被覆範囲を与え、第１の経モノフィラメント１２２′を、意図される織られたままの定位置に維持し、また、スリーブ１０に関して上記したように、スリーブ１１０に、たとえば角を回って引回すために十分な柔軟性を与える。
【００２１】
第１および第２のモノフィラメント糸１２２′，１２４′は、たとえば、硫化ポリフェニレン（ＰＰＳ）またはポリエチレンテレフタレート（ＰＥＴ）など、任意の好適な熱硬化性ポリマー材料として提供することができる。１つの例示的なスリーブの実施形態では、第１および第２のモノフィラメント糸１２２′，１２４′は、それぞれ約０．２２ｍｍおよび０．３８ｍｍの直径を有するＰＥＴとして提供された。したがって、緯方向に延びる第２のモノフィラメント糸１２４′は、経方向に延びる第１のモノフィラメント糸１２２′よりも大きい直径を有する。好ましくは、第２のモノフィラメント糸１２４′の直径は、第１のモノフィラメント糸１２２′の直径よりも約４０パーセント大きい。一例では、壁１１２は、約４２ｍｍの幅Ｗ（図４に示されるように、壁１１２を平らにした状態で、縁１１６，１１７間に延びる寸法）を有するように形成され、経糸の合計した端の数は５２であった。経の端の合計数は３つの不連続な領域に分類され、そこには、対向縁１１６，１１７に隣接して、かつこれらに直接沿って延びる２つの縁領域３０、および対向縁領域３０同士の間に延びる中間領域３２がある。縁領域３０における経糸１２２の各々は第１のマルチフィラメント糸１２２″のみを含み、中間領域３２における経糸は第１のモノフィラメント糸１２２′のみを含む。したがって、対向縁領域３０はモノフィラメント糸を含まない。これは、角を回って引回されたときに縁１１６，１１７が意図される構成にあり続ける能力を高めることがわかっており、また、中間領域３２はマルチフィラメント糸を含まないことにより、耐摩耗性を向上させる。例示的なサンプルでは、各縁領域における糸の端の合計数は６であり、中間領域における糸の端の合計数は４０であり、糸の端の総計は５２であった。
【００２２】
スリーブ１０と同様に、第２のモノフィラメント糸１２４′および第２のマルチフィラメント糸１２６は、インチ当り緯糸数（ＰＰＩ）が１０である状態で二重挿入されたが、約８から１２の間のＰＰＩが実施可能な範囲内であるとみなされる。このようにＰＰＩが低いと、隙間１２８が壁１１２内に形成される。したがって、第２のモノフィラメントおよび第２のマルチフィラメント緯糸１２４′，１２６は、その間に延びる隙間１２８により、中心軸１１８に沿って互いから軸方向に離された、円周方向に延びるモノフィラメントおよびマルチフィラメント緯糸１２４′，１２６の不連続な対を提供する。第１および第２のマルチフィラメント糸１２２″，１２６は、約１２５０のデニールを有するように提供された。経および緯糸１２２，１２４は、平織りを用いて織られ、その結果、約０．９ｍｍの壁厚を有するスリーブ１０が得られた。これらの撚り係数は、当業者により、発明の精神および範囲内で、寸法および数を変更可能であることが認識されるべきである。
【００２３】
明らかに、上記の教示に鑑みて、本発明の多くの変形および変更が可能である。したがって、添付の請求項の範囲内で、発明は、具体的に説明したものとは異なる態様で実施してもよいことを理解すべきである。
【図１】
0006415528.tif 000002
【図２】
0006415528.tif 000003
【図３】
0006415528.tif 000004
【図３Ａ】
0006415528.tif 000005
【図４】
0006415528.tif 000006
【図５】
0006415528.tif 000007
【図６】
0006415528.tif 000008
【図７】
0006415528.tif 000009